(57)【特許請求の範囲】
【請求項１】
結晶性モノマー・オリゴマーを含浸した含浸紙を複数重ね合わせ、加圧成形して成る化粧板であって、
前記結晶性モノマー・オリゴマーが、式（１）で表され、常温にて結晶固体である結晶性モノマー・オリゴマーであり、式（１）におけるＲ1が、式（２）〜式（１７）で表される基のうちのいずれかであり、式（１）におけるＲ2およびＲ3の両方が、式（１８）〜式（２９）で表される基のうちのいずれかであることを特徴とする化粧板。
【化１】
0005122078.tif 000040
【化２】
0005122078.tif 000041
【化３】
0005122078.tif 000042
【化４】
0005122078.tif 000043
【化５】
0005122078.tif 000044
【化６】
0005122078.tif 000045
【化７】
0005122078.tif 000046
【化８】
0005122078.tif 000047
【化９】
0005122078.tif 000048
【化１０】
0005122078.tif 000049
【化１１】
0005122078.tif 000050
【化１２】
0005122078.tif 000051
【化１３】
0005122078.tif 000052
【化１４】
0005122078.tif 000053
【化１５】
0005122078.tif 000054
【化１６】
0005122078.tif 000055
【化１７】
0005122078.tif 000056
【化１８】
0005122078.tif 000057
【化１９】
0005122078.tif 000058
【化２０】
0005122078.tif 000059
【化２１】
0005122078.tif 000060
【化２２】
0005122078.tif 000061
【化２３】
0005122078.tif 000062
【化２４】
0005122078.tif 000063
【化２５】
0005122078.tif 000064
【化２６】
0005122078.tif 000065
【化２７】
0005122078.tif 000066
【化２８】
0005122078.tif 000067
【化２９】
0005122078.tif 000068
（式（２４）におけるｎは、１〜５０の整数である。）
【請求項２】
加熱溶融した結晶性モノマー・オリゴマーを紙に含浸し、前記結晶性モノマー・オリゴマーを結晶化して含浸紙を作成し、
前記含浸紙を複数重ね合わせ、加圧成形する化粧板の製造方法であって、
前記結晶性モノマー・オリゴマーが、式（１）で表され、常温にて結晶固体である結晶性モノマー・オリゴマーであり、式（１）におけるＲ1が、式（２）〜式（１７）で表される基のうちのいずれかであり、式（１）におけるＲ2およびＲ3の両方が、式（１８）〜式（２９）で表される基のうちのいずれかであることを特徴とする化粧板の製造方法。
【化１】
0005122078.tif 000069
【化２】
0005122078.tif 000070
【化３】
0005122078.tif 000071
【化４】
0005122078.tif 000072
【化５】
0005122078.tif 000073
【化６】
0005122078.tif 000074
【化７】
0005122078.tif 000075
【化８】
0005122078.tif 000076
【化９】
0005122078.tif 000077
【化１０】
0005122078.tif 000078
【化１１】
0005122078.tif 000079
【化１２】
0005122078.tif 000080
【化１３】
0005122078.tif 000081
【化１４】
0005122078.tif 000082
【化１５】
0005122078.tif 000083
【化１６】
0005122078.tif 000084
【化１７】
0005122078.tif 000085
【化１８】
0005122078.tif 000086
【化１９】
0005122078.tif 000087
【化２０】
0005122078.tif 000088
【化２１】
0005122078.tif 000089
【化２２】
0005122078.tif 000090
【化２３】
0005122078.tif 000091
【化２４】
0005122078.tif 000092
【化２５】
0005122078.tif 000093
【化２６】
0005122078.tif 000094
【化２７】
0005122078.tif 000095
【化２８】
0005122078.tif 000096
【化２９】
0005122078.tif 000097
（式（２４）におけるｎは、１〜５０の整数である。）
【請求項３】
前記加圧成形の前に、前記含浸紙にラジカル硬化剤をコートすることを特徴とする請求項２記載の化粧板の製造方法。
【請求項４】
前記含浸紙として、加熱溶融した前記結晶性モノマー・オリゴマーをクラフト紙に含浸した含浸クラフト紙と、加熱溶融した前記結晶性モノマー・オリゴマーを化粧紙に含浸した含浸化粧紙とを作成し、
前記含浸クラフト紙及び前記含浸化粧紙を重ね合わせ、加圧成形することを特徴とする請求項２又は３記載の化粧板の製造方法。
【発明の詳細な説明】
【技術分野】
【０００１】
本発明は、化粧板及びその製造方法に関する。
【背景技術】
【０００２】
従来より、化粧板は、次のようにして製造されてきた（特許文献１参照）。すなわち、図１に示すとおり、化粧板用原紙１０１を、ローラ１０３を用いて送りつつ、熱硬化性樹脂溶液１０５を満たした槽１０７に浸漬し、次に、乾燥機１０９に送り、熱風で溶媒を揮発させて、含浸紙１０８を形成する。含浸紙１０８は、化粧板用原紙１０１や熱硬化性樹脂溶液１０５の種類により、樹脂含浸化粧紙１０８ａ、樹脂含浸コア紙１０８ｂ、バランス紙１０８ｃに区分される。
【０００３】
その後、図２に示すように、含浸紙１０８（樹脂含浸化粧紙１０８ａ、樹脂含浸コア紙１０８ｂ、及びバランス紙１０８ｃ）をそれぞれ所定のサイズに裁断し、樹脂含浸コア紙１０８ｂの両側を、樹脂含浸化粧紙１０８ａとバランス紙１０８ｃとで挟むように積層する。さらに、図３に示すように、積層した含浸紙１０８を、プレス機１１１を用いて加熱加圧することで化粧板を製造する。
【０００４】
上記の製造方法において、熱硬化性樹脂は、化粧板用原紙１０１に含浸させるときには液状であるとともに、図２に示すように、含浸紙１０８に含浸した状態では、含浸紙１０８のハンドリングを容易にするために、常温にてタックフリーでなければならない。そのため、常温にて液状のモノマー類、オリゴマー類は、含浸紙１０８に含浸した状態でタックフリーとならないので、化粧板の製造に用いることができなかった。
【０００５】
従来、上記熱硬化性樹脂として用いられてきたのは、メラミン樹脂、フェノール樹脂、ダップ樹脂、不飽和ポリエステル等である。これらの熱硬化性樹脂は、分子量が大きいので溶融粘度が高い。また、これらの熱硬化性樹脂は、高融点（多くは１００℃以上）である。また、これらの熱硬化性樹脂は、高温放置すると重合硬化反応により固化してしまう場合があり、これらの樹脂を単独で溶融させ、熱硬化性樹脂溶液１０５とすることは困難である。
【０００６】
そこで、メラミン樹脂、フェノール樹脂、ダップ樹脂、不飽和ポリエステルの場合は、水や有機溶媒に溶解させることで、熱硬化性樹脂溶液１０５を調製していた。
【特許文献１】特許第３２８４９５２号公報
【発明の開示】
【発明が解決しようとする課題】
【０００７】
しかしながら、熱硬化性樹脂を水や有機溶剤に溶解させた熱硬化性樹脂溶液１０５を用いると、図１に示す乾燥工程において、水や有機溶媒を揮発させるために、多大なエネルギーが必要となる。また、揮発した有機溶媒を回収するために、大がかりな設備が必要となってしまう。
【０００８】
また、熱硬化性樹脂を有機溶剤に溶解させたり、揮発性モノマーで希釈した熱硬化性樹脂溶液１０５を用いると、化粧板に残存する有機溶剤等の放散や、そのことに起因するモノマー臭気の発生のおそれがある。
【０００９】
さらに、熱硬化性樹脂として不飽和ポリエステル、メラミン樹脂、フェノール樹脂等を用いた場合は、加熱加圧工程（図３参照）前の状態での含浸紙１０８保管可能期間が短く、低温保管が必要であった。
【００１０】
また、従来用いられてきた熱硬化性樹脂は、それ自体の製造においても、大量の溶剤が必要であり、溶剤の回収の問題や、エネルギー消費が大きいという問題があった。さらに、メラミン樹脂、フェノール樹脂の場合は、製造工程において、人体に有害なホルムアルデヒドを放散する問題もあった。
【００１１】
本発明は以上の点に鑑みなされたものであり、有機溶媒等を用いなくても製造できる化粧板及びその製造方法を提供することを目的とする。
【課題を解決するための手段】
【００１２】
（１）請求項１の発明は、
結晶性モノマー・オリゴマーを含浸した含浸紙を複数重ね合わせ、加圧成形して成る化粧板であって、
前記結晶性モノマー・オリゴマーが、式（１）で表され、常温にて結晶固体である結晶性モノマー・オリゴマーであり、式（１）におけるＲ1が、式（２）〜式（１７）で表される基のうちのいずれかであり、式（１）におけるＲ2およびＲ3の両方が、式（１８）〜式（２９）で表される基のうちのいずれかであることを特徴とする化粧板を要旨とする。
【化１】
0005122078.tif 000002
【化２】
0005122078.tif 000003
【化３】
0005122078.tif 000004
【化４】
0005122078.tif 000005
【化５】
0005122078.tif 000006
【化６】
0005122078.tif 000007
【化７】
0005122078.tif 000008
【化８】
0005122078.tif 000009
【化９】
0005122078.tif 000010
【化１０】
0005122078.tif 000011
【化１１】
0005122078.tif 000012
【化１２】
0005122078.tif 000013
【化１３】
0005122078.tif 000014
【化１４】
0005122078.tif 000015
【化１５】
0005122078.tif 000016
【化１６】
0005122078.tif 000017
【化１７】
0005122078.tif 000018
【化１８】
0005122078.tif 000019
【化１９】
0005122078.tif 000020
【化２０】
0005122078.tif 000021
【化２１】
0005122078.tif 000022
【化２２】
0005122078.tif 000023
【化２３】
0005122078.tif 000024
【化２４】
0005122078.tif 000025
【化２５】
0005122078.tif 000026
【化２６】
0005122078.tif 000027
【化２７】
0005122078.tif 000028
【化２８】
0005122078.tif 000029
【化２９】
0005122078.tif 000030
【００１３】
【００１４】
(１−１)本発明で用いる結晶性モノマー・オリゴマーは、常温（室温、２０℃）にて結晶固体である。融点以上の温度（例えば８０〜９０℃）に加熱すると、液化するが、その後常温に冷却すると、再び結晶固体となる。
【００１５】
また、本発明で用いる結晶性モノマー・オリゴマーを、融点以上の所定の温度（例えば、１００〜１８０℃）にすると、重合が進み、不可逆的に硬化する。なお、硬化は、ＵＶ照射、ＥＢ照射や、これらと加熱とを併用する方法でも行うことができる。硬化条件は、結晶性モノマー・オリゴマーの種類、配合する硬化剤、添加剤などで調整することができる。
【００１６】
さらに、本発明で用いる結晶性モノマー・オリゴマーは、常温で放置しても長期間安定である。
（１−２）本発明で用いる結晶性モノマー・オリゴマーは、上記の特性を有するので、化粧板の製造に用いた場合には、以下のとおり、様々な効果を奏する。
【００１７】
本発明で用いる結晶性モノマー・オリゴマーは、融点を越える温度に加熱することで液状にすることができ、その液状の状態で化粧板用原紙に含浸させることができる。すなわち、従来の熱硬化性樹脂のように、有機溶剤等で希釈する必要がないので、揮発した有機溶媒等を回収するための大がかりな設備が必要ない。
【００１８】
また、本発明で用いる結晶性モノマー・オリゴマーは、化粧板用原紙に含浸された後、融点以下の温度となれば自然に固化するので、従来の製造方法のように、化粧板用原紙に含まれる水や有機溶媒を揮発させるための多大なエネルギーが不要となる。
【００１９】
さらに、本発明の化粧板は、その製造段階において有機溶剤等を使用しなくてもよいので、化粧板に残存する有機溶剤等の放散や、そのことに起因する臭気の発生といった問題が生じない。また、メラミン樹脂、フェノール樹脂のように、製造工程におけるホルムアルデヒドの放散がない。
【００２０】
また、本発明で用いる結晶性モノマー・オリゴマーは常温で安定であるから、化粧板用原紙に含浸した状態での保管可能期間が長く、低温保管が不要である。
また、本発明で用いる結晶性モノマー・オリゴマーは、常温にて結晶固体であるから、化粧板用原紙に結晶性モノマー・オリゴマーを含浸して成る含浸紙をタックフリーとすることができる。
【００２１】
また、本発明で用いる結晶性モノマー・オリゴマーは、加熱加圧成形すると硬化するから、化粧板用原紙に結晶性モノマー・オリゴマーを含浸して成る含浸紙を重ねて加熱加圧することで、化粧板を製造することができる。
（１−３）本発明で用いる結晶性モノマー・オリゴマーは、それ自身の合成においても水や有機溶媒を使用する必要がない。そのため、有機溶媒を回収するための設備が必要ない。なお、有機溶剤に溶解し、従来と同じ方法でも使用できることはいうまでもない。
（１−４）本発明で用いる結晶性モノマー・オリゴマーは、常温で固体であるので、粉末状とし、粉末状塗料、粉末状成形材として用いることができる。粉末状塗料の使用方法としては、例えば、基材の表面に、本発明の結晶性モノマー・オリゴマーを粉末状として成る塗料（必要に応じて他の成分を配合してもよい）を振りかけ、その後、加熱することで液状として基材の表面全体に広げ、さらに昇温することで重合反応を進め、塗膜を形成することができる。また、粉末状成形材の使用方法としては、例えば、本発明の結晶性モノマー・オリゴマーを粉末状として成る成形材（必要に応じて他の成分を配合してもよい）を型に充填し、その後、加熱することで型内に広げ、さらに昇温することで重合反応を進め、成形品を形成することができる。また、粉末状塗料、粉末状成形材として使用するときの硬化方法としては、例えば、加熱し、液状状態にあるときに、高エネルギー線（ＵＶ、ＥＢ等）を照射し、硬化させる方法がある。
（１−５）本発明で用いる結晶性モノマー・オリゴマーは、ＳＭＣ、ＢＭＣ成型法の用途に使用することができる。すなわち、本発明で用いる結晶性モノマー・オリゴマーを加熱溶融し、必要に応じて各種添加剤、充填剤、補強剤、硬化剤等を混練し、冷却することで所定のサイズのハンドリング可能なプリプレグを作成し、その後プリプレグを熱圧生成すれば、結晶性のモノマー・オリゴマーが溶融後、重合硬化することにより成形品を得ることができる。
（１−６）本発明で用いる結晶性モノマー・オリゴマーに必要に応じて添加剤を加えて塗料とすれば、様々な効果を奏することができる。
【００２２】
すなわち、上記塗料は、例えば、融点以上に加熱するだけで液化できるので、溶剤を含まなくてもよく、厚塗りが可能であり、透明深み感を出すことができる。また、本発明で用いる結晶性モノマー・オリゴマーは縮合硬化性でないため、ガスの発生がなく、高寸法安定性を有する。さらに、溶剤を含まなくてもよく、硬化時におけるガスの発生がないため、高光沢であり、共重合できる化合物や各種添加剤を加え、耐候性処方、耐薬品処方、フレキシブル化処方等が可能であり、環境にやさしいという特長がある。
（１−７）本発明で用いる結晶性モノマー・オリゴマーは透明（半透明を含む）にすることができるので、透明板、着色板、レンズ、封止剤等に用いることができる。
【００２３】
【００２４】
本発明で用いる結晶性モノマー・オリゴマーの分子量は１４２〜４０００の範囲が好適であり、融点は２５〜１３０℃の範囲が好適である。
【００２５】
Ｒ2、Ｒ3が、分子が直線状で分岐のない構造を有するものであると、常温で結晶固化しやすくなる。Ｒ2とＲ3は同一の基であってもよいし、異なる基であってもよい。
Ｒ2、Ｒ3の両方が不飽和結合を有する。
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
本発明において、Ｒ2、Ｒ3は、異種のものが混在していてもよい。例えば、一部の結晶性モノマー・オリゴマーにおけるＲ2、Ｒ3は、式（２４）で表される、異なる分子量を有するものであってもよい。なお、式（２４）におけるｎは、１〜５０の整数である。
【００５８】
本発明で用いる結晶性モノマー・オリゴマーにおいて、水酸基を有する重合性化合物は、例えば、式（３０）、式（３１）で表されるものとすることができ、また、本発明におけるイソシアネート基を有する化合物は、例えば、式（３２）で表されるものとすることができる。この場合、本発明の結晶性モノマー・オリゴマーは、上記式（１）で表されるものとなる。
【００５９】
【化３０】
0005122078.tif 000031
【００６０】
【化３１】
0005122078.tif 000032
【００６１】
【化３２】
0005122078.tif 000033
【００６２】
ここで、上記式（３０）、式（３１）の化合物としては、例えば、アクリレート、メタクリレートがあり、具体的には、２−ヒドロキシエチルアクリレート、２−ヒドロキシエチルメタクリレート、４−ヒドロキシブチルアクリレート、４−ヒドロキシブチルメタクリレート、１，４−シクロヘキサンジメタノールモノアクリレート、１、４シクロヘキサンジメタノールモノメタクリレートなどが挙げられる。また、式（３０）、式（３１）の化合物としては、例えば、アリル系の化合物があり、具体的には、エチレングリコールモノアリルエーテル、アリルアルコール、ポリエチレングリコールモノアリルエーテル等が挙げられる。また、式（３０）、式（３１）の化合物としては、例えば、ビニルエーテルがあり、具体的には、４−ヒドロキシブチルビニルエーテル、２−ヒドロキシエチルビニルエーテル、ジエチレングリコールモノビニルエーテルなどが挙げられる。
【００６３】
また、上記式（３２）の化合物としては、例えば、ヘキサメチレンジイソシアネート（ＨＤＩ）；４、４'−ジフェニルメタンジイソシアネート（ＭＤＩ）；ビス（４−イソシアネートシクロヘキシル）メタン；２、４トルエンジイソシアネート；２、６トルエンジイソシアネート；２、４ジフェニルメタンジイソシアネート；イソホロンジイソシアネート；ヘキサメチレンジイソシアネートのウレトジオン；トリジンジイソシアネート、リジンジイソシアネート；１、５ナフチレンジイソシアネート；トランスシクロヘキサン１、４ジイソシアネート；２、４キシリレンジイソシアネート；水素キシリレンジイソシアネート；ｍ−テトラメチルキシリレンジイソシアネート；ｐ−テトラメチルキシリレンジイソシアネートなどが挙げられる。
【００６４】
【００６５】
【００６６】
【００６７】
【００６８】
【００６９】
【００７０】
【００７１】
【００７２】
【００７３】
【００７４】
【発明を実施するための最良の形態】
【００７５】
本発明を実施例に基づいて説明する。
【実施例１】
【００７６】
（ａ）結晶性モノマー・オリゴマーの合成
撹拌装置、温度計、留分凝縮冷却器（コンデンサー）、滴下装置を備えた２リットルのセパラブルフラスコに２−ヒドロキシエチルメタアクリレート２６０ｇ（２モル）およびウレタン化触媒であるジｎ−ブチルスズジラウレート０．１３ｇを加え、攪拌し、７０℃に昇温した。次に、ヘキサメチレンジイソシアネートを１６８ｇ（１モル）滴下した。このとき、内温が８０℃以下となるように滴下速度を調整した。滴下終了後、内温を８０℃に保持し、反応液をサンプリングし、ＦＴＩＲを用いて測定した。イソシアネート基（−Ｎ＝Ｃ＝Ｏ）に基づく２２７５ｃｍ-1の吸収ピークが消失したことを確認し、冷却バットに反応液を移送し、結晶化固化させた。上記の工程により、式（３３）で表される結晶性モノマー・オリゴマーが合成された。
【００７７】
【化３３】
0005122078.tif 000034
【００７８】
（ｂ）結晶性モノマー・オリゴマーの物性
上記（ａ）で合成した結晶性モノマー・オリゴマーの融点は７８℃（ＤＴＡ分析、昇温速度１０℃／分、吸熱ピーク先端温度）であり、常温では結晶固体であった。上記融点以上の温度（例えば８０℃）に加熱すると、液化するが、その後常温に冷却すると、再び固体となった。
【００７９】
また、上記（ａ）で合成した結晶性モノマー・オリゴマーにラジカル重合硬化剤であるジクミルパーオキシドを１％添加し、金型に入れ、加熱成形（例えば、温度１３０℃）すると、不飽和結合による重合が進み、不可逆的に硬化した。硬化物は透明であり、硬度は９０Ｄ（ＡＳＴＭ、Ｄ２２４０）であった。
【００８０】
さらに、上記（ａ）で合成した結晶性モノマー・オリゴマーは、硬化剤を含む状態で、常温にて長期間放置しても安定であった。
（ｃ）結晶性モノマー・オリゴマーの奏する効果
(i)本実施例１の結晶性モノマー・オリゴマーを用いて化粧板の製造に用いれば、以下のとおり、様々な効果が得られる。なお、本実施例１の結晶性モノマー・オリゴマーは、ラジカル硬化剤を使用しなくても硬化できるが、結晶性モノマー・オリゴマーに添加、あるいは、含浸前後に化粧板用原紙（又は含浸紙）に塗布することにより、低温で短時間成形が可能となる。
【００８１】
本実施例１の結晶性モノマー・オリゴマーは、融点を越える温度に加熱すれば液状にすることができ、その液状の状態で化粧板用原紙に含浸させることができる。すなわち、従来の熱硬化性樹脂のように、水や有機溶剤で希釈する必要がないので、揮発した有機溶媒を回収するための大がかりな設備が必要ない。
【００８２】
また、本実施例１の結晶性モノマー・オリゴマーは、化粧板用原紙に含浸された後、融点以下の温度となれば自然に固化するので、従来の製造方法のように、化粧板用原紙に含まれる水分や有機溶媒を揮発させるための多大なエネルギーが不要となる。
【００８３】
さらに、本実施例１の結晶性モノマー・オリゴマーを用いて製造された化粧板は、その製造段階において有機溶剤等を使用しなくてもよいので、化粧板に残存する有機溶剤等の放散や、そのことに起因する臭気の発生といった問題が生じない。また、製造工程において、メラミン樹脂、フェノール樹脂の場合のようなホルムアルデヒド放散がない。
【００８４】
また、本実施例１の結晶性モノマー・オリゴマーは常温で安定であるから、化粧板用原紙に含浸した状態での保管可能期間が長く、低温保管が不要である。
また、本実施例１の結晶性モノマー・オリゴマーは、常温にて固体であるから、化粧板用原紙に結晶性モノマー・オリゴマーを含浸して成る含浸紙をタックフリーとすることができる。
【００８５】
また、本実施例１の結晶性モノマー・オリゴマーは、加熱成形すると硬化するから、含浸紙を重ねて加熱加圧することで、化粧板を製造することができる。
(ii)本実施例１の結晶性モノマー・オリゴマーは、それ自身の合成においても有機溶剤を使用する必要がない。そのため、揮発した有機溶媒を回収するための大がかりな設備が必要ない。
【００８６】
(iii) 本実施例１の結晶性モノマー・オリゴマーは、常温で固体であるので、粉末状とし、粉末状成形材として用いることができる。その使用方法としては、例えば、本実施例１の結晶性モノマー・オリゴマーを粉末状として金型に入れ（必要に応じて他の成分を配合してもよい）、その後、加熱加圧することで液状として金型全体に広げ、さらに昇温することで重合反応を進め、成形品を形成することができる。
【００８７】
(iv) 本実施例１の結晶性モノマー・オリゴマーは、ＳＭＣ、ＢＭＣ成型法の用途に使用することができる。すなわち、本実施例１の結晶性モノマー・オリゴマーを加熱溶融し、必要に応じて各種添加剤、充填剤、補強剤、硬化剤等を混練し、冷却することで所定のサイズのハンドリング可能なプリプレグを作成し、その後プリプレグを金型に入れ、熱圧生成すれば結晶性のモノマー・オリゴマーが溶融後硬化することにより成形品を得ることができる。
【００８８】
(v)本実施例１の結晶性モノマー・オリゴマーに必要に応じて添加剤を加えて塗料とすれば、様々な効果を奏することができる。すなわち、常温で固体であるため、粉末状とし、粉末状塗料として用いることができる。その方法としては、例えば、熱した基材の表面に結晶性モノマー・オリゴマーを（必要に応じ）振りかけ、溶融コートし、その後、加熱、ＵＶ照射等の方法で硬化させれば、塗膜を形成することができる。
【００８９】
上記塗料は、溶剤を含まなくてもよいので、厚塗りが可能であり、透明深み感を出すことができる。また、本実施例１の結晶性モノマー・オリゴマーは縮合硬化性でないため、ガスが発生せず、高光沢、高寸法安定性を有する。さらに、ラジカル硬化系であるため、各種変性が可能であり、耐候性処方、耐薬品処方、フレキシブル化処方等が容易にできる。また、環境にやさしいという特長がある。
【００９０】
(vi) 本実施例１の結晶性モノマー・オリゴマーは透明（半透明を含む）であるので、透明板、着色板、レンズ、封止剤等に用いることができる。
【実施例２】
【００９１】
（ａ）結晶性モノマー・オリゴマーの合成
撹拌装置、温度計、留分凝縮冷却器（コンデンサー）、滴下装置を備えた２リットルのセパラブルフラスコに２−ヒドロキシエチルアクリレート２３２ｇ（２モル）およびウレタン化触媒であるジｎ−ブチルスズジラウレート０．１２ｇを加え、攪拌し、７０℃に昇温した。次に、ヘキサメチレンジイソシアネートを１６８ｇ（１モル）滴下した。このとき、内温が８５℃以下となるように滴下速度を調整した。滴下終了後、内温を８５℃に保持し、反応液をサンプリングし、ＦＴＩＲを用いて測定した。イソシアネート（−Ｎ＝Ｃ＝Ｏ）に基づく２２７５ｃｍ-1の吸収ピークが消失したことを確認し、冷却バットに反応液を移送し、結晶化固化させた。上記の工程により、式（３４）で表される結晶性モノマー・オリゴマーが合成された。
【００９２】
【化３４】
0005122078.tif 000035
【００９３】
（ｂ）結晶性モノマー・オリゴマーの物性
上記（ａ）で合成した結晶性モノマー・オリゴマーの融点は８０℃（ＤＴＡ分析、昇温速度１０℃／分、吸熱ピーク先端温度）であり、常温では結晶固体であった。上記融点以上の温度（例えば８５℃）に加熱すると、液化するが、その後常温に冷却すると、再び固体となった。
【００９４】
また、上記（ａ）で合成した結晶性モノマー・オリゴマーに、ＵＶ硬化剤であるイルガキュア１８４（チバスペシャルティーケミカルズ社製、化学式：１−ヒドロキシ−シクロヘキシルーフェニルケトン）を５％添加混合し、９０℃に加熱した亜鉛鋼板に０．５ｍｍの厚さで塗布した。次に、５７Ｗ／ｃｍ高圧水銀ランプを使用し、ＵＶ照射（積算照射量５１０ｍＪ／ｍ2）すると、不飽和結合による重合が進み、不可逆的に硬化した。
【００９５】
さらに、上記（ａ）で合成した結晶性モノマー・オリゴマーは、硬化剤を含む状態で、常温にて放置しても安定であった。硬化物は透明であり、硬度は９０Ｄ（ＡＳＴＭ、Ｄ２２４０）であった。
（ｃ）結晶性モノマー・オリゴマーの奏する効果
本実施例２の結晶性モノマー・オリゴマーは、前記実施例１と同様の効果を奏する。
【実施例３】
【００９６】
（ａ）結晶性モノマー・オリゴマーの合成
撹拌装置、温度計、留分凝縮冷却器（コンデンサー）、滴下装置を備えた２リットルのセパラブルフラスコにアリルアルコール１１６ｇ（２モル）およびウレタン化触媒であるジｎ−ブチルスズジラウレート０．０６ｇを加え、攪拌し、７０℃に昇温した。次に、ヘキサメチレンジイソシアネートを１６８ｇ（１モル）滴下した。このとき、内温が９０℃以下となるように滴下速度を調整した。滴下終了後、内温を８０℃に保持し、反応液をサンプリングし、ＦＴＩＲを用いて測定した。イソシアネート（−Ｎ＝Ｃ＝Ｏ）に基づく２２７５ｃｍ-1の吸収ピークが消失したことを確認し、留分凝縮冷却器を留分追出し用冷却器にかえ、減圧（２０ｍｍＨｇ）条件下にて未反応のアリルアルコール（ｂｐ．９７℃）を留去させた。さらに極微量のアリルアルコールまで除去するために、３官能イソシアネートオリゴマー（日本ポリウレタン社製、商品名：コロネートＨＸ）を８ｇ添加した。
【００９７】
その後、冷却バットに反応液を移送し、結晶化固化させた。上記の工程により、式（３５）で表される結晶性モノマー・オリゴマーが合成された。
【００９８】
【化３５】
0005122078.tif 000036
【００９９】
（ｂ）結晶性モノマー・オリゴマーの物性
上記（ａ）で合成した結晶性モノマー・オリゴマーの融点（ＤＴＡ分析、昇温速度１０℃／分、吸熱ピーク先端温度）は７４℃であり、常温では結晶固体であった。上記融点以上の温度（例えば８０℃）に加熱すると、液化するが、その後常温に冷却すると、再び固体となった。
【０１００】
また、上記（ａ）で合成した結晶性モノマー・オリゴマーに、ラジカル重合硬化剤であるジクミルパーオキシドを１％添加し、金属製の金型に入れ、加熱成形（例えば、温度１３０℃）すると、不飽和結合による重合が進み、不可逆的に硬化した。
【０１０１】
さらに、上記（ａ）で合成した結晶性モノマー・オリゴマーは、硬化剤を含む状態で、常温にて放置しても安定であった。硬化物は透明であり、硬度は９０Ｄ（ＡＳＴＭ、Ｄ２２４０）であった。
（ｃ）結晶性モノマー・オリゴマーの奏する効果
本実施例３の結晶性モノマー・オリゴマーは、前記実施例１と同様の効果を奏する。
【実施例４】
【０１０２】
（ａ）結晶性モノマー・オリゴマーの合成
撹拌装置、温度計、留分凝縮冷却器（コンデンサー）、滴下装置を備えた２リットルのセパラブルフラスコに２−ヒドロキシエチルメタアクリレート２６０ｇ（２モル）を加え、攪拌し、９５℃に昇温した。次に、予め加熱溶融した（４５℃）４、４'−ジフェニルメタンジイソシアネート２５０ｇ（１モル）を滴下した。このとき、内温が９５℃以下となるように滴下速度を調整した。滴下終了後、内温を９５℃に保持し、反応液をサンプリングし、ＦＴＩＲを用いて測定した。イソシアネート（−Ｎ＝Ｃ＝Ｏ）に基づく２２７５ｃｍ-1の吸収ピークが消失したことを確認し、冷却バットに反応液を移送し、結晶化固化させた。上記の工程により、式（３６）で表される結晶性モノマー・オリゴマーが合成された。
【０１０３】
【化３６】
0005122078.tif 000037
【０１０４】
（ｂ）結晶性モノマー・オリゴマーの物性
上記（ａ）で合成した結晶性モノマー・オリゴマーの融点は９１℃（ＤＴＡ分析、昇温速度１０℃／分、吸熱ピーク先端温度）であり、常温では結晶固体であった。上記融点以上の温度（例えば９５℃）に加熱すると、液化するが、その後常温に冷却すると、再び固体となった。
【０１０５】
また、上記（ａ）で合成した結晶性モノマー・オリゴマーに、ラジカル重合硬化剤であるジクミルパーオキシドを１％添加し、金属製の金型に入れ、加熱成形（例えば、温度１３０℃）すると、不飽和結合による重合が進み、不可逆的に硬化した。硬化物は透明であり、硬度は９０Ｄ（ＡＳＴＭ、Ｄ２２４０）であった。
【０１０６】
さらに、上記（ａ）で合成した結晶性モノマー・オリゴマーは、硬化剤を含む状態で、常温にて放置しても安定であった。
（ｃ）結晶性モノマー・オリゴマーの奏する効果
本実施例４の結晶性モノマー・オリゴマーは、前記実施例１と同様の効果を奏する。
【実施例５】
【０１０７】
（ａ）結晶性モノマー・オリゴマーの合成
撹拌装置、温度計、留分凝縮冷却器（コンデンサー）、滴下装置を備えた２リットルのセパラブルフラスコにジエチレングリコールモノビニルエーテル２６４ｇ（２モル）およびウレタン化触媒であるジｎ−ブチルスズジラウレート０．１３ｇを加え、攪拌し、８５℃に昇温した。次に、ヘキサメチレンジイソシアネートを１６８ｇ（１モル）滴下した。このとき、内温が９０℃以下となるように滴下速度を調整した。滴下終了後、内温を８５℃に保持し、反応液をサンプリングし、ＦＴＩＲを用いて測定した。イソシアネート（−Ｎ＝Ｃ＝Ｏ）に基づく２２７５ｃｍ-1の吸収ピークが消失したことを確認し、冷却バットに反応液を移送し、結晶化固化させた。上記の工程により、式（３７）で表される結晶性モノマー・オリゴマーが合成された。
【０１０８】
【化３７】
0005122078.tif 000038
【０１０９】
（ｂ）結晶性モノマー・オリゴマーの物性
上記（ａ）で合成した結晶性モノマー・オリゴマーの融点は７９℃（ＤＴＡ分析、昇温速度１０℃／分、吸熱ピーク先端温度）であり、常温では結晶固体であった。上記融点以上の温度（例えば８５℃）に加熱すると、液化するが、その後常温に冷却すると、再び固体となった。
【０１１０】
また、上記（ａ）で合成した結晶性モノマー・オリゴマーに、ラジカル重合硬化剤であるジクミルパーオキシドを１％添加し、金属製の金型に入れ、加熱成形（例えば、温度１３０℃）すると、不飽和結合による重合が進み、不可逆的に硬化した。硬化物は透明であり、硬度５２Ｄ（ＡＳＴＭ、Ｄ２２４０）のゴム弾性ある硬化物が得られた。
【０１１１】
さらに、上記（ａ）で合成した結晶性モノマー・オリゴマーは、硬化剤を含む状態で、常温にて放置しても安定であった。
（ｃ）結晶性モノマー・オリゴマーの奏する効果
本実施例５の結晶性モノマー・オリゴマーは、前記実施例１と同様の効果を奏する。
【実施例６】
【０１１２】
（ａ）化粧板の作製
（ａ−１）前記実施例１で製造した結晶性モノマー・オリゴマーを９０℃にて加熱融解したものを、２３０ｇ／ｍ2のクラフト紙に、２３０ｇ／ｍ2の条件にて含浸後、冷却し、結晶化させ、タックフリーの含浸クラフト紙を得た。この含浸クラフト紙の表面にラジカル硬化剤であるｔ−ブチルパーオキシ２エチルヘキサノエートを５ｇ／ｍ2の条件でコートした。
【０１１３】
（ａ−２）前記実施例１で製造した結晶性モノマ・オリゴマーを９０℃にて加熱融解したものを、１５０ｇの白色化粧チタン紙に、１５０ｇ／ｍ2の条件にて含浸後、冷却し、結晶化させ、タックフリーの含浸化粧紙を得た。
【０１１４】
（ａ−３）上記（ａ−１）で製造した含浸クラフト紙の上に、上記（ａ−２）で製造した含浸化粧紙を重ね合わせ、図３のプレス機１１１を用いて、１３０℃、１０Ｋｇ／ｃｍ2の条件で加圧成形し、化粧板を得た。
【０１１５】
（ｂ）化粧板の特性評価
得られた化粧板の表面硬度（鉛筆硬度）を、ＪＩＳ  Ｋ５６００−５−４：１９９９の条件で測定すると、表面硬度５Ｈであった。また、外観については、変色がなく、問題なかった。
【０１１６】
化粧板の層間密着性をＪＩＳ  Ｋ５６００−５−６：１９９９の試験方法で評価した（切り込みを２ｍｍの間隔の格子状に入れ、はがれを評価した）ところ、どの格子の目にもはがれはなかった。
【０１１７】
汚染性を次のように評価した。化粧板の表面に油性マジックペンにて線を書き、その後、アセトンでふき取ると、あとは残らなかった。また、火のついたたばこを化粧板表面に押しつけ、もみ消した後、アセトンでふき取ると、あとは残らなかった。
【実施例７】
【０１１８】
表１に示す原料１と原料２とを反応させることにより、結晶性モノマー・オリゴマーを製造した。
【０１１９】
【表１】
0005122078.tif 000039
【０１２０】
本実施例７の結晶性モノマー・オリゴマーの製造方法は、基本的には前記実施例１と同様であるが、２−ヒドロキシエチルメタアクリレートの代わりに、原料１を用い、ヘキサメチレンジイソシアネートの代わりに、原料２を用いた。原料１、原料２の仕込み量は、それぞれ、２ｍｏｌ、１ｍｏｌとした。反応時の温度は、物質に応じて、反応中に固化してしまうことがなく、また、高分子化することがないように調整した。触媒は、原料２がＨＤＩの場合は、ジｎ−ブチルスズジラウレートを使用し、原料２が４、４'ＭＤＩの場合は使用しなかった。原料１としてアリルアルコールを使用する場合のみ、未反応のアリルアルコールを除去するため、最後に、少量の３官能イソシアネートを加えた。なお、３官能イソシアネートを加えても加えなくとも、融点は変化しなかった。上記表１には、製造した結晶性モノマー・オリゴマーの融点を併せて示す。
【０１２１】
尚、本発明は前記実施例になんら限定されるものではなく、本発明を逸脱しない範囲において種々の態様で実施しうることはいうまでもない。
【図面の簡単な説明】
【０１２２】
【図１】化粧板の製造方法を表す説明図である。
【図２】化粧板の製造方法を表す説明図である。
【図３】化粧板の製造方法を表す説明図である。
【符号の説明】
【０１２３】
１０１・・・化粧板用原紙
１０３・・・ローラ
１０５・・・熱硬化性樹脂溶液
１０７・・・槽
１０８・・・含浸紙
１０９・・・乾燥機
１１１・・・プレス機
【図１】
0005122078.tif 000098
【図２】
0005122078.tif 000099
【図３】
0005122078.tif 000100